(57)【要約】【課題】透明性とチキソトロピー性が両立した硬化性樹脂組成物、接着剤組成物及び当該接着剤組成物を使用する複合構造物の製造方法を提供する【解決手段】ブロック共重合体化合物と媒質とが相溶してなり、ブロック共重合体化合物は、  ガラス転移温度が、５０℃超１８０℃以下である（メタ）アクリレート単位を主体とする重合体ブロックａ１と、−１００℃以上５０℃以下である（メタ）アクリレート単位を主体とする重合体ブロックｂ１とのブロック共重合体構造を有する化合物であるか、  スチレン系化合物単位を主体とする重合体ブロックａ２と、  特定炭化水素系化合物単位を主体とする重合体ブロックｂ２とのブロック共重合体構造を有する化合物であり、  硬化性樹脂組成物は、チキソトロピー性を有し、かつ、硬化性樹脂組成物の０．３ｍｍの厚みにおけるＨＡＺＥ値が１．０以下である硬化性樹脂組成物。【選択図】なし【特許請求の範囲】
【請求項１】
ブロック共重合体化合物と媒質とが相溶してなる硬化性樹脂組成物であって、
前記ブロック共重合体化合物は、
（メタ）アクリレート単位を主体とする重合体ブロックａ１と、
（メタ）アクリレート単位を主体とする重合体ブロックｂ１とのブロック共重合体構造を有し、
前記重合体ブロックａ１を構成する（メタ）アクリレート単位だけで構成される重合物のガラス転移温度が５０℃超１８０℃以下であり、
前記重合体ブロックｂ１を構成する（メタ）アクリレート単位だけで構成される重合物のガラス転移温度が−１００℃以上５０℃以下である化合物であるか、
スチレン系化合物単位を主体とする重合体ブロックａ２と、
アルケン系化合物、ジエン系化合物及びアルキン系化合物からなる群から選ばれる少なくとも１種の炭化水素系化合物の単位を主体とする重合体ブロックｂ２とのブロック共重合体構造を有する化合物であり、
前記硬化性樹脂組成物は、チキソトロピー性を有し、かつ、
前記硬化性樹脂組成物の０．３ｍｍの厚みにおけるＨＡＺＥ値が１．０以下である硬化性樹脂組成物。
【請求項２】
前記ブロック共重合体構造がジブロック体構造である請求項１記載の硬化性樹脂組成物。
【請求項３】
請求項１又は２記載の硬化性樹脂組成物を配合してなる接着剤組成物。
【請求項４】
部材１及び／又は部材２の表面に請求項３記載の接着剤組成物を塗布する工程１と、
前記部材１と前記部材２を、前記接着剤組成物を介して貼り合わせる工程２−１、又は、
前記部材１と前記部材２を、前記接着剤組成物の硬化体を介して貼り合わせる工程２−２とを有する、前記接着剤組成物の硬化体を介して固定されている部材１及び部材２を含む複合構造物の製造方法。
【請求項５】
前記部材１及び前記部材２の少なくとも一方の部材が、光透過性部材である請求項４記載の複合構造物の製造方法。
【請求項６】
前記部材１及び前記部材２の少なくとも一方の部材が、液晶表示パネル、有機ＥＬ表示パネル、保護パネル、タッチパネル、ガラス又はプラスチック板である請求項４又は５記載の複合構造物の製造方法。
【発明の詳細な説明】
【技術分野】
【０００１】
本発明は、硬化性樹脂組成物、部材１及び部材２の少なくとも一方が光透過性部材である場合に部材１及び部材２を貼り合わせるのにより好適な、当該硬化性樹脂組成物を配合してなる接着剤組成物、当該接着剤組成物を使用する部材１及び部材２を含む複合構造物の製造方法に関する。
【背景技術】
【０００２】
液晶表示体及び光学レンズ等の光学系デバイスの構成部材や、電子ペーパ及び電池等の電子系デバイスの構成部材を接着剤で固定する際に、接着剤の流出や糸引きなどによる汚染が生じないことと、特定の枠内に均一に塗付されることとが要請される。
【０００３】
この要請に対して、糸ひきのし難いチキソトロピー性を有する接着剤を使用することが試みられている。
【０００４】
特許文献１には、チキソトロピー付与剤として金属酸化物微粒子を含む光硬化性樹脂組成物が開示されている。
【０００５】
特許文献２には、液状組成物にチキソトロピー性を付与するためのオイルゲル化剤が開示されている。
【先行技術文献】
【特許文献】
【０００６】
【特許文献１】特開２０１４−２２４２２６号公報
【特許文献２】特開平１０−２６５７６１号公報
【発明の概要】
【発明が解決しようとする課題】
【０００７】
しかし、光学系デバイスや電子系デバイスの構成部材に光透過性を要請される光透過性部材が接着剤として含まれる場合、接着剤のチキソトロピー性を付与するために、
特許文献１のように金属酸化物微粒子等のフィラーを添加すると、光学透明性を維持することが困難になり、
特許文献２のようにオイルゲル化剤を添加しても、光学系デバイスや電子系デバイス用途の精密な流動性制御に対応できるチキソトロピー性を付与することが困難である。
【０００８】
本発明は、光学透明性とチキソトロピー性が両立した硬化性樹脂組成物、当該硬化性樹脂組成物を配合してなる接着剤組成物及び当該接着剤組成物を使用する複合構造物の製造方法を提供することを課題とする。
【課題を解決するための手段】
【０００９】
本発明は、
〔１〕ブロック共重合体化合物と媒質とが相溶してなる硬化性樹脂組成物であって、
前記ブロック共重合体化合物は、
（メタ）アクリレート単位を主体とする重合体ブロックａ１と、
（メタ）アクリレート単位を主体とする重合体ブロックｂ１とのブロック共重合体構造を有し、
前記重合体ブロックａ１を構成する（メタ）アクリレート単位だけで構成される重合物のガラス転移温度が５０℃超１８０℃以下であり、
前記重合体ブロックｂ１を構成する（メタ）アクリレート単位だけで構成される重合物のガラス転移温度が−１００℃以上５０℃以下である化合物（以下、化合物Ａ１という）であるか、
スチレン系化合物単位を主体とする重合体ブロックａ２と、
アルケン系化合物、ジエン系化合物及びアルキン系化合物からなる群から選ばれる少なくとも１種の炭化水素系化合物の単位を主体とする重合体ブロックｂ２とのブロック共重合体構造を有する化合物（以下、化合物Ａ２という）であり、
前記硬化性樹脂組成物は、チキソトロピー性を有し、かつ、
前記硬化性樹脂組成物の０．３ｍｍの厚みにおけるＨＡＺＥ値が１．０以下である硬化性樹脂組成物、
〔２〕前項〔１〕記載の硬化性樹脂組成物を配合してなる接着剤組成物、並びに、
〔３〕部材１及び／又は部材２の表面に前項〔２〕記載の接着剤組成物を塗布する工程１と、
前記部材１と前記部材２を、前記接着剤組成物を介して貼り合わせる工程２−１、又は、
前記部材１と前記部材２を、前記接着剤組成物の硬化体を介して貼り合わせる工程２−２とを有する、前記接着剤組成物の硬化体を介して固定されている部材１及び部材２を含む複合構造物の製造方法である。
【発明の効果】
【００１０】
本発明によれば、光学透明性とチキソトロピー性が両立した硬化性樹脂組成物、当該硬化性樹脂組成物を配合してなる接着剤組成物及び当該接着剤組成物を使用する複合構造物の製造方法を提供することができる。
【図面の簡単な説明】
【００１１】
【図１】実施例１の硬化性樹脂組成物の、０〜８０℃の範囲における貯蔵剛性率Ｇ‘と損失剛性率Ｇ“の測定結果である。
【図２】実施例８の硬化性樹脂組成物の、０〜８０℃の範囲における貯蔵剛性率Ｇ‘と損失剛性率Ｇ“の測定結果である。
【図３】実施例１１の複合構造物の製造方法の工程模式図である。
【図４】実施例１２の複合構造物の製造方法の工程模式図である。
【発明を実施するための形態】
【００１２】
〔化合物Ａ１〕
本発明における化合物Ａ１は、
（メタ）アクリレート単位を主体とする重合体ブロックａ１と、
（メタ）アクリレート単位を主体とする重合体ブロックｂ１とのブロック共重合体構造を有し、
前記重合体ブロックａ１を構成する（メタ）アクリレート単位だけで構成される重合物のガラス転移温度が５０℃超１８０℃以下であり、
前記重合体ブロックｂ１を構成する（メタ）アクリレート単位だけで構成される重合物のガラス転移温度が−１００℃以上５０℃以下である。
【００１３】
重合体ブロックａ１を構成する（メタ）アクリレート単位は、それ単体で構成される重合物（以下、重合物ａ１という）のガラス転移温度が５０℃超１８０℃以下となる（メタ）アクリレート化合物が重合した際に形成される。なお、ガラス転移温度の安定性の観点から、重合物ａ１の重量平均分子量は、好ましくは１×１０５以上、より好ましくは１×１０５〜１×１０９、更に好ましくは１×１０５〜１×１０７である。
【００１４】
重合体ブロックｂ１を構成する（メタ）アクリレート単位は、それ単体で構成される重合物（以下、重合物ｂ１という）のガラス転移温度が−１００℃以上５０℃以下となる（メタ）アクリレート化合物が重合した際に形成される。なお、ガラス転移温度の安定性の観点から、重合物ｂ１の重量平均分子量は、好ましくは１×１０５以上、より好ましくは１×１０５〜１×１０９、更に好ましくは１×１０５〜１×１０７である。
【００１５】
重合体ブロックａ１又は重合体ブロックｂ１を構成可能な（メタ）アクリレート化合物としては、
好ましくは、メチル（メタ）アクリレート、エチル（メタ）アクリレート、２−エチルヘキシル（メタ）アクリレート、ｎ−ブチル（メタ）アクリレート、ｉ−ブチル（メタ）アクリレート、ｔ−ブチル（メタ）アクリレート、ラウリル（メタ）アクリレート等のアルキル（メタ）アクリレート；
メトキシエチル（メタ）アクリレート等のアルコキシ置換アルキル（メタ）アクリレート；
２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート等のヒドロキシ置換アルキル（メタ）アクリレート；
ベンジル（メタ）アクリレート、フェニル（メタ）アクリレート等；
エチレングリコールジ（メタ）アクリレート、ジエチレングリコールジ（メタ）アクリレート、トリエチレングリコールジ（メタ）アクリレート、１，３−ブチレングリコールジ（メタ）アクリレート、１，４−ブチレングリコールジ（メタ）アクリレート、ネオペンチルグリコールジ（メタ）アクリレート、１，６−ヘキサンジオールジ（メタ）アクリレート等のジ（メタ）アクリレート；及び
ジシクロペンテニルオキシエチル（メタ）アクリレート、ノルボルネン（メタ）アクリレート、ジシクロペンタニル（メタ）アクリレート、イソボルニル（メタ）アクリレート等の脂環構造含有（メタ）アクリレート、アクリロイルモルフォリン、ジエチルアクリルアミド等のアクリルアミドからなる群から選ばれる少なくとも２種の化合物であり、
より好ましくは、メタクリル酸メチル（メチルメタクリレート）及びアクリル酸ｎ−ブチル（ブチルアクリレート）の組み合わせであって、
それぞれの化合物が単独で重合物を構成したときに示すＴｇに基づいて、重合体ブロックａ１又は重合体ブロックｂ１の構成単位とする。
【００１６】
重合体ブロックａ１は、（メタ）アクリレート単位だけで構成されていることが好ましいが、後述する硬化性樹脂組成物が相溶性とチキソトロピー性を有する限り、共重合可能な他の化合物単位が含まれていることが許容される、（メタ）アクリレート単位を主体とする重合体構造である。
【００１７】
後述する硬化性樹脂組成物の相溶性とチキソトロピー性の観点から、重合体ブロックａ１中の（メタ）アクリレート単位のモル比は、好ましくは９０〜１００モル％、より好ましくは９５〜１００モル％、更に好ましくは９９〜１００モル％である。
【００１８】
重合体ブロックｂ１は、（メタ）アクリレート単位だけで構成されていることが好ましいが、後述する硬化性樹脂組成物が相溶性とチキソトロピー性を有する限り、共重合可能な他の化合物単位が含まれていることが許容される、（メタ）アクリレート単位を主体とする重合体構造である。
【００１９】
後述する硬化性樹脂組成物の相溶性とチキソトロピー性の観点から、重合体ブロックｂ１中の（メタ）アクリレート単位のモル比は好ましくは９０〜１００モル％、より好ましくは９５〜１００モル％、更に好ましくは９９〜１００モル％である。
【００２０】
化合物Ａ１中の重合体ブロックａ１及びｂ１は、それぞれ重合物ａ１及びｂ１とほぼ同等の重合構造を有すると考えられので、化合物Ａ１のガラス転移点は、重合物ａ１及びｂ１のガラス転移点が含まれる温度範囲、即ち、５０℃超１８０℃以下の温度範囲と、−１００℃以上５０℃以下の温度範囲とにガラス転移温度を有することが好ましい。
【００２１】
ガラス転移温度は後述する重合物ａ１、重合物ｂ１及び化合物Ａ１の調整条件とガラス転移温度の測定条件に従って測定する。
【００２２】
（重合物ａ１、重合物ｂ１及び化合物Ａ１の調整条件）
重合物ａ１、重合物ｂ１及び化合物Ａ１のそれぞれについて、２００℃に設定した神藤金属工業株式会社製の油圧式熱プレス機を用い、１０ＭＰａの圧力で０．５ｍｍ厚みにシート成形する。その後、動的粘弾性測定に必要な４５ｍｍ×１０ｍｍ×０．５ｍｍの短冊片を切り出す。
【００２３】
（ガラス転移温度の測定条件）
セイコーインスツルメンツ社製動的粘弾性装置（ＤＭＳ６１００）を使用し、
引っ張りモードにて、−１００℃〜２００℃の温度範囲（昇温速度３℃／分）、周波数１１Ｈｚなる条件で測定して得られたチャートにおける、
ｔａｎδのピーク温度を読み取って短冊片を構成する重合物ａ１、重合物ｂ１及び化合物Ａ１それぞれのガラス転移温度とする。
【００２４】
後述する硬化性樹脂組成物の相溶性とチキソトロピー性の観点から、化合物Ａ１は、
重合体ブロックｂ１の両末端に重合体ブロックａ１が結合したトリブロック体構造又は重合体ブロックａ１と重合体ブロックｂ１が結合するジブロック体構造であることが好ましく、ジブロック体構造であることがより好ましい。
【００２５】
後述する硬化性樹脂組成物の相溶性とチキソトロピー性の観点から、
重合体ブロックａ１と重合体ブロックｂ１の合計質量中の重合体ブロックａ１が、
好ましくは１０〜７０質量％、より好ましくは３０〜６０質量％である。
【００２６】
後述する硬化性樹脂組成物の相溶性とチキソトロピー性の観点から、化合物Ａ１中のトリブロック体構造又はジブロック体構造のモル比は、好ましくは９０〜１００モル％、より好ましくは９５〜１００モル％、更に好ましくは９９〜１００モル％である。
【００２７】
化合物Ａ１の重合体ブロックａ１と重合体ブロックｂ１の各構造と結合形態は、後述する硬化性樹脂組成物が相溶性とチキソトロピー性を有するように選択すればよく、市販品である「ＫＵＲＡＲＩＴＹ」（登録商標、クラレ社）（例えば、ＬＡ１１１４、ＬＡ１８９２）を使用することができる。
【００２８】
〔化合物Ａ２〕
本発明における化合物Ａ２は、
スチレン系化合物単位を主体とする重合体ブロックａ２と、
アルケン系化合物、ジエン系化合物及びアルキン系化合物からなる群から選ばれる少なくとも１種の炭化水素系化合物（以下、特定炭化水素系化合物ともいう）単位を主体とする重合体ブロックｂ２とのブロック共重合体構造を有する化合物である。
【００２９】
重合体ブロックａ２を構成するスチレン系化合物単位は、スチレン系化合物であるスチレン及び／又はビニル基と芳香環構造を維持したスチレンの誘導体が重合した際に形成される。
【００３０】
重合体ブロックｂ２を構成する特定炭化水素系化合物単位は、特定炭化水素系化合物が重合した際に形成される。
【００３１】
重合体ブロックａ２を構成可能なスチレン系化合物としては、後述する硬化性樹脂組成物の相溶性とチキソトロピー性の観点から、
好ましくは、スチレン；α−メチルスチレン、ｏ−メチルスチレン、ｍ−メチルスチレン、ｐ−メチルスチレン、１，３−ジメチルスチレン、４−ｔｅｒｔ−ブチルスチレン、４−ヘキシルスチレンなどのアルキル基置換スチレン；ｐ−ヒドロキシスチレンなどのヒドロキシル基置換スチレン；ｐ−メトキシスチレン、４−ｔｅｒｔ−ブトキシスチレンなどのアルコキシ基置換スチレン；４−アミノスチレンなどのアミノ基置換スチレン；及び４−クロロスチレン、４−ブロモスチレンなどのハロゲン置換スチレンからなる群から選ばれる少なくとも１種のスチレン系化合物、
より好ましくは、スチレンである。
【００３２】
重合体ブロックｂ２を構成可能な特定炭化水素系化合物としては、後述する硬化性樹脂組成物の相溶性とチキソトロピー性の観点から、
アルケン系化合物としては、エチレン、プロピレン等のアルケン及び／又はこれらの（共）重合体並びにこれらの水添化合物から選ばれる少なくとも１種の化合物であり、
ジエン系化合物としては、ブタジエン、イソプレン等のジエン及び／又はこれらの（共）重合体並びにこれらの水添化合物から選ばれる少なくとも１種の化合物であり、
アルキン系化合物としては、アセチレン等のアルキン及び／又はこれらの（共）重合体
並びにこれらの水添化合物からなる群から選ばれる少なくとも１種の化合物である。
なお、本明細書では、重合体又は共重合体を「（共）重合体」と表記する。
【００３３】
重合体ブロックｂ２を構成可能な特定炭化水素系化合物としては、後述する硬化性樹脂組成物の相溶性とチキソトロピー性の観点から、上述の化合物の中では、水添化合物の態様であることが好ましい。
【００３４】
上述の好適な特定炭化水素系化合物において、同様の観点から、
ベースとなるアルケンとしては、好ましくはエチレン及び／又はプロピレンであり、
ベースとなるジエンとしては、好ましくはブタジエン及び／又はイソプレンであり、
ベースとなるアルキンとしては、好ましくはアセチレンである。
なお、本明細書では、例えば、「アルケン」、「アルケンの重合体」及び「アルケンの重合体の水添加物」の構成要素のアルケンを「ベースとなるアルケン」という。
【００３５】
上述の好適な特定炭化水素系化合物において、同様の観点から、ベースとなる炭化水素としては、
好ましくはジエン及び／又はアルキンであり、より好ましくはジエンであり、
更に好ましくはブタジエン、イソプレン及びアセチレンからなる群から選ばれる少なくとも１種の炭化水素化合物であり、更に好ましくはブタジエン及び／又はイソプレンである。
【００３６】
重合体ブロックａ２は、スチレン系化合物単位だけで構成されていることが好ましいが、後述する硬化性樹脂組成物が相溶性とチキソトロピー性を有する限り、共重合可能な他の化合物単位が含まれていることが許容される、スチレン系化合物単位を主体とする重合体構造である。
【００３７】
重合体ブロックａ２中のスチレン系化合物単位のモル比は、後述する硬化性樹脂組成物のチキソトロピー性の観点から、好ましくは９０〜１００モル％、より好ましくは９５〜１００モル％、更に好ましくは９９〜１００モル％である。
【００３８】
重合体ブロックｂ２は、特定炭化水素系化合物単位だけで構成されていることが好ましいが、後述する硬化性樹脂組成物が相溶性とチキソトロピー性を有する限り、共重合可能な他の化合物単位が含まれていることが許容される、特定炭化水素系化合物単位を主体とする重合体構造である。
【００３９】
後述する硬化性樹脂組成物の相溶性とチキソトロピー性の観点から、
重合体ブロックｂ２中の特定炭化水素系化合物単位のモル比は、好ましくは９０〜１００モル％、より好ましくは９５〜１００モル％、更に好ましくは９９〜１００モル％である。
【００４０】
後述する硬化性樹脂組成物の相溶性とチキソトロピー性の観点から、化合物Ａ２は、
重合体ブロックｂ２の両末端に重合体ブロックａ２が結合したトリブロック体構造又は重合体ブロックａ２と重合体ブロックｂ２が結合するジブロック体構造であることが好ましく、ジブロック体構造であることがより好ましい。
【００４１】
後述する硬化性樹脂組成物の相溶性とチキソトロピー性の観点から、
重合体ブロックａ２と重合体ブロックｂ２の合計質量中の重合体ブロックａ２の質量％が低い方が好ましい。
【００４２】
後述する硬化性樹脂組成物の相溶性とチキソトロピー性の観点から、化合物Ａ２中の重合体ブロックａ２及び重合体ブロックｂ２の合計のモル％は、好ましくは９０〜１００モル％、より好ましくは９５〜１００モル％、更に好ましくは９９〜１００モル％である。
【００４３】
化合物Ａ２の重合体ブロックａ２と重合体ブロックｂ２の各構造と結合形態は、後述する硬化性樹脂組成物が相溶性とチキソトロピー性を有するように選択すればよく、市販品である「セプトン１０２０」及び／又は「セプトン１００１」（登録商標、クラレ社）を使用することができる。
【００４４】
〔媒質〕
本発明における媒質（以下、化合物Ｂという）は、化合物Ａ１及び／又はＡ２と相溶でき、チキソトロピー性を有する本発明の硬化性樹脂組成物（以下、硬化性樹脂組成物ともいう）を構成する化合物である。
【００４５】
化合物Ａ１及び／又はＡ２と化合物Ｂとが相溶できるとは、化合物Ａ１及び／又はＡ２並びに化合物Ｂのみからなる混合物がチキソトロピー性を有する混合状態を構成できる（以下、相溶性という）ことをいう。
【００４６】
本発明の硬化性樹脂組成物は、化合物Ａ１及び／又はＡ２と化合物Ｂの相溶性に由来するチキソトロピー性を有する点に特徴があり、フィラー又はオイルゲル化剤などの化合物Ａ１及び／又はＡ２並びに化合物Ｂ以外の添加剤を含まなくてもチキソトロピー性を有する。
【００４７】
硬化性樹脂組成物が化合物Ａ１及び／又はＡ２と化合物Ｂの相溶性に由来するチキソトロピー性を有することを、硬化性樹脂組成物は化合物Ａ１及び／又はＡ２と化合物Ｂとが相溶してなり、チキソトロピー性を有するという。
【００４８】
化合物Ｂとしては、化合物Ａ１及び／又はＡ２と相溶するような化合物を目安として選択するとよく、（メタ）アクリレート系モノマー、アクリルアミド系モノマー等のラジカル重合性不飽和結合含有モノマー、可塑剤、溶剤などであってよい。
【００４９】
相溶性の観点からモノマー化合物としては、
好ましくは、メチル（メタ）アクリレート、エチル（メタ）アクリレート、２−エチルヘキシル（メタ）アクリレート、ｎ−ブチル（メタ）アクリレート、ｉ−ブチル（メタ）アクリレート、ｔ−ブチル（メタ）アクリレート、ラウリル（メタ）アクリレート等のアルキル（メタ）アクリレート；メトキシエチル（メタ）アクリレート等のアルコキシ置換アルキル（メタ）アクリレート；２−ヒドロキシエチル（メタ）アクリレート、２−ヒドロキシプロピル（メタ）アクリレート、２−ヒドロキシブチル（メタ）アクリレート等のヒドロキシ置換アルキル（メタ）アクリレート；ベンジル（メタ）アクリレート、フェニル（メタ）アクリレート等；エチレングリコールジ（メタ）アクリレート、ジエチレングリコールジ（メタ）アクリレート、トリエチレングリコールジ（メタ）アクリレート、１，３−ブチレングリコールジ（メタ）アクリレート、１，４−ブチレングリコールジ（メタ）アクリレート、ネオペンチルグリコールジ（メタ）アクリレート、１，６−ヘキサンジオールジ（メタ）アクリレート等のジ（メタ）アクリレート；４−ｔｅｒｔ−ブチルシクロヘキシルアクリレート、ジシクロペンテニルオキシエチル（メタ）アクリレート、ノルボルネン（メタ）アクリレート、ジシクロペンタニル（メタ）アクリレート、イソボルニル（メタ）アクリレート等の脂環構造含有（メタ）アクリレート、アクリロイルモルフォリン、ジエチルアクリルアミド等のアクリルアミドからなる群から選ばれる少なくとも１種の化合物、
より好ましくは、イソデシルアクリレート、４−ヒドロキシブチルアクリレート及び４−ｔｅｒｔ−ブチルシクロヘキシルアクリレートからなる群から選ばれる少なくとも１種の化合物である。
【００５０】
相溶性の観点から、可塑剤としては、好ましくは、
ジブチルフタレート、ジイソノニルフタレート、ジヘプチルフタレート、ジ（２−エチルヘキシル）フタレート、ジイソデシルフタレート、ブチルベンジルフタレート等のフタル酸エステル；
アジピン酸ジオクチル、アジピン酸ジイソノニル、セバシン酸ジオクチル、セバシン酸ジイソノニル、１，２−シクロヘキサンジカルボン酸ジイソノニル等の多価カルボン酸エステル；
安息香酸アルキル；
トリクレジルホスフェート、トリブチルホスフェート等のリン酸エステル；
トリメリット酸エステル；
（水添）ポリイソプレン、水酸基含有（水添）ポリイソプレン、（水添）ポリブタジエン、水酸基含有（水添）ポリブタジエン、ポリブテン等のゴム系ポリマー；
熱可塑性エラストマー；
石油樹脂；
脂環族飽和炭化水素樹脂；
テルペン樹脂、テルペンフェノール樹脂、変性テルペン樹脂、水添テルペン樹脂等のテルペン系樹脂；
ロジンフェノール等のロジン系樹脂；
不均化ロジンエステル系樹脂、重合ロジンエステル系樹脂、水添ロジンエステル系樹脂等のロジンエステル系樹脂；
キシレン樹脂；及び
アクリルポリマー、アクリルコポリマー等のアクリル系樹脂からなる群から選ばれる少なくとも１種の化合物、
より好ましくは、多価カルボン酸エステル及びロジンエステル系樹脂からなる群から選ばれる少なくとも１種の化合物である。
【００５１】
化合物Ａ１及び／又はＡ２に対して溶剤として作用する化合物Ｂとしては、
好ましくは、メタノール、エタノール、ｎ−プロピルアルコール、イソプロピルアルコール、ｎ−ブタノール、ベンジルアルコールなどのアルコール類；
ベンゼン、トルエン、キシレン、ミネラルスピリット、シクロヘキサン、ｎ−ヘキサン、メチルシクロヘキサン、スチレンなどの炭化水素類；
ジエチルエーテルなどのエーテル類；
酢酸エチル、酢酸プロピル、酢酸ブチル、ジエチレングリコールモノエチルエーテルアセテート、炭酸ジエチル、炭酸ジメチル、炭酸プロピレンなどのエステル類；
アセトン、メチルエチルケトン、メチルイソブチルケトン、ジイソブチルケトン、ジアセトンアルコールなどのケトン類；
Ｎ，Ｎ−ジメチルホルムアミド、Ｎ，Ｎ−ジメチルアセトアミド、Ｎ−メチルピロリドンなどの窒素類；
ブチルグリコール、メチルジグリコール、ブチルジグリコール、３−メチル−３−メトキシブタノール、テトラヒドロフランなどのグリコールエーテル類；
塩化メチレン、クロロホルム、四塩化炭素、クロロベンゼンなどの塩素類；
ジメチルスルホキシド；アセトニトリル；ギ酸、酢酸等のカルボン酸類；及び水からなる群から選ばれる少なくとも１種の化合物、
より好ましくは、アルコール類、炭化水素類、エステル類及びケトン類からなる群から選ばれる少なくとも１種の化合物、
更に好ましくは、アセトン、ヘキサン、イソプロピルアルコール及び炭酸ジエチルからなる群から選ぶことができる。
【００５２】
化合物Ｂは、化合物Ａ１及び／又はＡ２に対してある配合量までは、化合物Ａ１及び／又はＡ２と相溶してチキソトロピー性を有するが、その配合量を超えると、チキソトロピー性を有さなくなってしまう場合がある。このような場合、化合物Ｂは、化合物Ａ１及び／又はＡ２と相溶してチキソトロピー性を有する配合量において化合物Ａ１及び／又はＡ２の媒質であるということができる。
【００５３】
硬化性樹脂組成物が相溶性とチキソトロピー性を有するという観点から、硬化性樹脂組成物中、化合物Ａ１及びＡ２の合計１００質量部に対して、化合物Ｂは好ましくは１００〜１０００質量部、より好ましくは１２０〜６００質量部を配合する。
【００５４】
〔硬化性樹脂組成物〕
硬化性樹脂組成物は、化合物Ａ１及び／又はＡ２と化合物Ｂとが相溶してなる、少なくとも、好ましくは０〜１５０℃の範囲、より好ましくは１０〜１００℃の範囲、更に好ましくは２０〜１００℃の範囲の中の一定範囲又は全範囲の温度においてチキソトロピー性を有する組成物である。
【００５５】
（硬化性樹脂組成物のチキソトロピー性）
硬化性樹脂組成物がチキソトロピー性を有するとは、硬化性樹脂組成物が剪断応力を受けると（剪断速度を速くすると）粘度が低下し、剪断応力が解除されると（剪断速度を遅くすると）粘度が回復し流動が抑制される粘弾性特性を有することをいう。
【００５６】
硬化性樹脂組成物のチキソトロピー性は、
基準となる剪断速度０．１（ｓｅｃ−１）における硬化性樹脂組成物の粘度η０．１（Ｐａ・ｓ）と、剪断速度１（ｓｅｃ−１）における硬化性樹脂組成物の粘度η１（Ｐａ・ｓ）との比ｘ１＝η０．１／η１と、
基準となる剪断速度１（ｓｅｃ−１）における硬化性樹脂組成物の粘度η１（Ｐａ・ｓ）と、剪断速度１０（ｓｅｃ−１）における硬化性樹脂組成物の粘度η１０（Ｐａ・ｓ）との比ｘ２＝η１／η１０とを尺度にすることができる。
【００５７】
ｘ１及びｘ２が１より大きい（好ましくは１．２以上の）硬化性樹脂組成物を、例えば後述する接着剤組成物として使用すると、スリットコーターを使用して所定の範囲を面塗布したときに、硬化性樹脂組成物は、スリットコーターから押出されているときは適度に流動し、押出された後は流動が止まるため、所定の範囲からの流出や糸引きなどによる汚染が生じ難く、所定の範囲に均一に塗付することが可能となる。
【００５８】
このような硬化性樹脂組成物の塗付性および塗布形状保持の観点から、
η０．１は、好ましくは１０〜１００００Ｐａ・ｓ、より好ましくは３０〜５０００Ｐａ・ｓ、更に好ましくは５０〜３０００Ｐａ・ｓであり、
η１は、好ましくは１０〜１０００Ｐａ・ｓ、より好ましくは２０〜７００Ｐａ・ｓ、更に好ましくは３０〜５００Ｐａ・ｓであり、
η１０は、好ましくは３〜５００Ｐａ・ｓ、より好ましくは５〜３００Ｐａ・ｓ、更に好ましくは５〜１５０Ｐａ・ｓであり、
ｘ１は、好ましくは１．１〜２０、より好ましくは１．２〜１５、更に好ましくは１．２５〜１０である。
ｘ２は、好ましくは１．１〜２０、より好ましくは１．２〜１５、更に好ましくは１．２５〜１０である。
【００５９】
（硬化性樹脂組成物の液状−ゲル状転移性）
化合物Ａ１及び／又はＡ２と化合物Ｂとの相溶体は、その組み合わせによって、０〜１５０℃の間の高温から低温にかけて、液状からゲル状に転移する温度又は温度領域（以下、まとめて液状−ゲル状転移温度ともいう）を有し、以下の２類型に分けられる。
【００６０】
（第１類型）
化合物Ａ１及び／又はＡ２と化合物Ｂとの相溶物の貯蔵剛性率Ｇ‘と損失剛性率Ｇ“とが０〜１５０℃の範囲において等しくなる温度（Ｔｃ）を有する場合である。
【００６１】
（第２類型）
化合物Ａ１及び／又はＡ２と化合物Ｂとの相溶物の貯蔵剛性率Ｇ‘と損失剛性率Ｇ“とが０〜１５０℃の範囲において等しくなることがない場合、言い換えると、０〜１５０℃の範囲で、貯蔵剛性率Ｇ‘＞損失剛性率Ｇ“であるか、損失剛性率Ｇ“＞貯蔵剛性率Ｇ‘である場合である。
【００６２】
貯蔵剛性率Ｇ‘と損失剛性率Ｇ“の測定条件は以下の通りである。
化合物Ａ１と化合物Ｂとの相溶物又は硬化性樹脂組成物の貯蔵剛性率Ｇ‘と損失剛性率Ｇ“は、レオメータ（Ａｎｔｏｎ  Ｐａａｒ社製）を使用し、コーンローター（φ＝２５ｍｍ、ローター角度２°）、周波数１Ｈｚ、ひずみ１％で、１５０℃から０℃に向けて、２℃／分で冷却して測定する。
【００６３】
（第１類型におけるチキソトロピー性）
第１類型において、化合物Ａ１及び／又はＡ２と化合物Ｂとの相溶物が、温度Ｔｃ以下、好ましくは温度Ｔｃ−１０℃以下、より好ましくはＴｃ−２０℃以下でチキソトロピー性を有する場合、当該相溶物は本発明の硬化性樹脂組成物であり、この場合、温度Ｔｃ超、好ましくは温度Ｔｃ＋１０℃以上、より好ましくはＴｃ＋２０℃以上ではチキソトロピー性を有さない場合がある。
【００６４】
実施例１の貯蔵剛性率Ｇ‘と損失剛性率Ｇ“について、温度０〜８０℃の範囲の測定結果を、図１に示す。
実施例１の場合、貯蔵剛性率Ｇ‘と損失剛性率Ｇ“とが等しくなる温度（貯蔵剛性率Ｇ‘曲線と損失剛性率Ｇ“曲線とが交わる温度）７０℃が、硬化性樹脂組成物についての温度Ｔｃとなる。
【００６５】
第１類型の硬化性樹脂組成物は、
温度Ｔｃ以上（好ましくは温度Ｔｃよりも１０℃以上高温、より好ましくは温度Ｔｃよりも１５℃以上高温、更に好ましくは温度Ｔｃよりも２０℃以上高温）の温度では、大気圧下で水平なガラスプレート上に０．０１ｇ以上滴下すると自然流動する液状体であるが、温度Ｔｃ未満（好ましくは温度Ｔｃよりも１０℃以上低温、より好ましくは温度Ｔｃよりも１５℃以上低温、更に好ましくは温度Ｔｃよりも２０℃以上低温）の温度では、大気圧下で水平なガラスプレート上に０．０１ｇ以上静置しても自然流動しないチキソトロピー性を有するゲル状態である。
【００６６】
第１類型の硬化性樹脂組成物は、温度Ｔｃの前後（好ましくはＴｃ±１０℃の温度範囲、より好ましくはＴｃ±１５℃の温度範囲、更に好ましくはＴｃ±２０℃の温度範囲）の温度で、ゲル状態と液状態に可逆的に変化する。
【００６７】
第１類型の硬化性樹脂組成物をゲル状で使用できる温度範囲が広く、あまり高温で液状にする必要がないという観点から、温度Ｔｃは、好ましくは２０〜１００℃、より好ましくは３０〜９０℃、更に好ましくは４０〜８０℃である。
【００６８】
温度Ｔｃは、
重合物ａ１のＴｇが高い（メタ）アクリレート単位でブロック重合体ａ１を構成するか、化合物Ｂの配合比率を少なくすると、高温側に設定でき、
重合物ａ１のＴｇが低い（メタ）アクリレート単位でブロック重合体ａ１を構成するか、化合物Ｂの配合比率を大きくすると、低温側に設定できる。
【００６９】
（第２類型におけるチキソトロピー性）
第２類型において、化合物Ａ１及び／又はＡ２と化合物Ｂとの相溶物が、ゲル状である温度範囲でチキソトロピー性を有する場合、当該相溶物は本発明の硬化性樹脂組成物であり、この場合、液状である温度範囲ではチキソトロピー性を有さない場合がある。
【００７０】
第２類型では、貯蔵剛性率Ｇ‘と損失剛性率Ｇ“の温度に対する変化曲線は、低温側から０前後で概ね一定の勾配で変化した後、チキソトロピー性を有するゲル状からチキソトロピー性を有さない液状に転移する温度近傍で、貯蔵剛性率Ｇ‘と損失剛性率Ｇ“が大きく減少すると共に、勾配が大きく変化し、その後、高温側に向いて負で概ね一定の勾配を維持する（例えば、図２）。
【００７１】
なお、上述中の概ね一定の勾配には変曲点に挟まれた微小な凹凸が含まれ、さらに、硬化性樹脂組成物の原料等に由来する当業者がみれば認識できるイレギュラーな凹凸変化が含まれることがあるが、例えば、以下のような定量化においては、そのようなイレギュラーな凹凸変化は除外して変化曲線を取り扱う。
【００７２】
第２類型で、貯蔵剛性率Ｇ‘と損失剛性率Ｇ“の温度に対する変化曲線が上述のように変化する場合、チキソトロピー性を有するゲル状からチキソトロピー性を有さない液状に転移する傾向は、以下のように定量化できる場合がある。
【００７３】
温度０〜１５０℃における損失剛性率Ｇ“の温度に対する変化曲線において、
隣接する変曲点の間にある変化曲線の凸点の温度における、最大勾配の接線と最小勾配の接線の交点の温度ＴＧ“と、
温度０〜１５０℃における損失剛性率Ｇ‘の温度に対する変化曲線において、
隣接する変曲点の間にある変化曲線の凸点の温度における、最大勾配の接線と最小勾配の接線の交点の温度ＴＧ‘の、
低い方の温度をＴＬ、高い方の温度をＴＨとすると、
第２類型において、化合物Ａ１及び／又はＡ２と化合物Ｂとの相溶物が、少なくとも、温度ＴＬ以下、好ましくは温度ＴＬ−５℃以下、より好ましくはＴＬ−１５℃以下でチキソトロピー性を有する場合、当該相溶物は本発明の硬化性樹脂組成物であり、この場合、温度ＴＨ超、好ましくは温度ＴＨ＋１０℃以上、より好ましくはＴＨ＋２０℃以上ではチキソトロピー性を有さない場合がある。
【００７４】
なお、隣接する変曲点の間にある変化曲線の凸点とは、隣接する変曲点を結ぶ直線に対して、変化曲線が極大又は極小となる点であり、測定温度範囲は少なくとも０〜８０℃とし、測定温度範囲の下限温度と上限温度における変化曲線の点は変曲点とみなし、
最小勾配の接線の接点の温度＞最大勾配の接線の接点の温度
とし、同一勾配の場合、高温側の接線を採用する。
【００７５】
実施例８の貯蔵剛性率Ｇ‘と損失剛性率Ｇ“について、温度０〜８０℃の範囲の測定結果からＴＬ及びＴＨを求めた結果を図２に示す。ＴＬは４７℃、ＴＨは５５℃であった。
【００７６】
第２類型の硬化性樹脂組成物は、
温度ＴＨ以上（好ましくは温度ＴＨよりも１０℃以上高温、より好ましくは温度ＴＨよりも１５℃以上高温、更に好ましくは温度ＴＨよりも２０℃以上高温）の温度では、大気圧下で水平なガラスプレート上に０．０１ｇ以上滴下すると自然流動する液状体であるが、温度ＴＬ未満（好ましくは温度ＴＬよりも５℃以上低温、より好ましくは温度ＴＬよりも１０℃以上低温、更に好ましくは温度ＴＬよりも１５℃以上低温）の温度では、大気圧下で水平なガラスプレート上に０．０１ｇ以上静置しても自然流動しないチキソトロピー性を有するゲル状態である。
【００７７】
第２類型の硬化性樹脂組成物は、温度ＴＬ〜ＴＨの範囲の外部（より好ましくはＴＬ−５℃〜ＴＨ＋１０℃の範囲の外部、更に好ましくはＴＬ−１０℃〜ＴＨ＋１５℃の範囲の外部、更に好ましくはＴＬ−１５℃〜ＴＨ＋２０℃の範囲の外部）の範囲の温度で、ゲル状と液状に可逆的に変化する。
【００７８】
第２類型の硬化性樹脂組成物は、チキソトロピー性を有するゲル状で使用できる温度範囲が広く、あまり高温で液状にする必要がないという観点から、温度ＴＬ及びＴＨは、好ましくは２０〜１００℃、より好ましくは３０〜９０℃、更に好ましくは４０〜８０℃の範囲にある。
【００７９】
（硬化性樹脂組成物の透明性）
硬化性樹脂組成物は、チキソトロピー性を有するように化合物Ａ１及び／又はＡ２と化合物Ｂとが相溶してなるだけでなく、０．３ｍｍの厚みにおけるＨＡＺＥ値１．０以下である。
【００８０】
ＨＡＺＥ値は、硬化性樹脂組成物の全光線透過率における、拡散透過率の割合を表す。
【００８１】
例えば、光学材料用にチキソトピー性を有する接着剤組成物を使用する場合、従来の接着剤組成物はチキソトピー性を付与するのに、硬化性を有する樹脂組成物にフィラーを添加していたが、添加されたフィラーによって光散乱を生じるため、ＨＡＺＥ値が増大し、樹脂組成物を構成する樹脂の全光線透過性に基づく透明性を低下させる。
【００８２】
一方、本発明の硬化性樹脂組成物は、フィラーを添加しなくても、化合物Ａ１及び／又はＡ２と化合物Ｂとが相溶してなる樹脂組成物だけでチキソトピー性を確保できるので、ＨＡＺＥ値を増大させる要因がなく、樹脂組成物を構成する樹脂の全光線透過性に基づく透明性をあまり損なわずに活かすことができる。
【００８３】
従って、硬化性樹脂組成物は、ＨＡＺＥ値を１．０以下、好ましくは０．７以下、より好ましくは０．５以下、更に好ましくは０．３以下、更に好ましくは０．２以下の透明性を確保できる。以下、ＨＡＺＥ値が１．０以下又は前述の好適範囲にあることを硬化性樹脂組成物の透明性ともいう。
【００８４】
（硬化性樹脂組成物の硬化性）
硬化性樹脂組成物の硬化時の強度、弾性及び粘着性を向上する観点から、化合物Ａ１及び／又はＡ２は、ブロック共重合体の末端又は側鎖に、ラジカル反応性基、カチオン反応性基、アニオン反応性基及び湿気反応性基からなる群から選ばれる少なくとも１種の反応性官能基を有することによって反応性がさらに付与されていることが好ましい。
【００８５】
なお、本明細書では空気中の水分（湿気）によって重合反応する反応性基のことを湿気反応性基といい、硬化性樹脂組成物中の湿気反応性基の重合反応による硬化性樹脂組成物の硬化を湿硬化という。
【００８６】
硬化性樹脂組成物の硬化時の強度、弾性及び粘着性を向上する観点から、前述のラジカル反応性基としては、
好ましくは、（メタ）アクリレート、（メタ）アクリルアミド、（メタ）アクリロニトリル、ウレタン（メタ）アクリレート、ビニル基、ビニルエーテル、アリルエーテル、マレイミド及び無水マレイン酸からなる群から選ばれる少なくとも１種の、
より好ましくは、（メタ）アクリレート、（メタ）アクリルアミド、ウレタン（メタ）アクリレート及びビニルエーテルからなる群から選ばれる少なくとも１種の、
更に好ましくは、（メタ）アクリレート及びウレタン（メタ）アクリレートからなる群から選ばれる少なくとも１種のラジカル反応性基である。
【００８７】
硬化性樹脂組成物の硬化時の強度、弾性及び粘着性を向上する観点から、前述のカチオン反応性基としては、
好ましくは、エポキシ、オキセタン及びビニルエーテルからなる群から選ばれる少なくとも１種のカチオン反応性基である。
【００８８】
硬化性樹脂組成物の硬化時の強度、弾性及び粘着性を向上する観点から、前述のアニオン反応性基としては、好ましくはエポキシ、オキセタン及びビニルエーテルからなる群から選ばれる少なくとも１種のアニオン反応性基である。
【００８９】
硬化性樹脂組成物の硬化時の強度、弾性及び粘着性を向上する観点から、前述の湿気反応性基としては、好ましくはイソシアネート基及び／又はアルコキシシリル基である。
【００９０】
反応性がさらに付与された化合物Ａ１及び／又はＡ２としては、例えば、特開２０１１−１８４６７８号公報に開示されるような、メタアクリル系重合体ブロック（ａ）およびアクリル系重合体ブロック（ｂ）からなり、メタアクリル系重合体ブロック（ａ）およびアクリル系重合体ブロック（ｂ）のうち少なくとも一方の重合体ブロックに活性エネルギー線硬化性官能基（ｃ）を有するアクリル系ブロック共重合体を使用することができる。
【００９１】
なお、該アクリル系ブロック共重合体は、ジブロック共重合体またはトリブロック共重合体またはそれらの混合物であり、活性エネルギー線硬化性官能基（ｃ）がアリル基、（メタ）アクリロイル基、エポキシ基からなる群より選ばれる少なくとも１種であることが好ましい。
【００９２】
化合物Ｂとして、硬化性樹脂組成物の硬化時の強度、弾性及び粘着性を向上する観点から、ラジカル反応性、カチオン反応性、アニオン反応性及び湿気反応性からなる群から選ばれる少なくとも１種の反応性を有する反応性化合物を使用することが好ましい。
【００９３】
硬化性樹脂組成物の硬化時の強度、弾性及び粘着性を向上する観点から、ラジカル反応性化合物としては、
好ましくは、（メタ）アクリレート、（メタ）アクリルアミド、（メタ）アクリロニトリル、ウレタン（メタ）アクリレート、ビニル基、ビニルエーテル、アリルエーテル、マレイミド及び無水マレイン酸からなる群から選ばれる少なくとも１種の、
より好ましくは、（メタ）アクリレート、（メタ）アクリルアミド、ウレタン（メタ）アクリレート及びビニルエーテルからなる群から選ばれる少なくとも１種の、
更に好ましくは、（メタ）アクリレート及びウレタン（メタ）アクリレートからなる群から選ばれる少なくとも１種のラジカル反応性基を有する反応性化合物である。
【００９４】
ゲル状の相溶組成物及び硬化時の相溶組成物の強度、弾性及び粘着性を向上する観点から、カチオン反応性化合物としては、
好ましくは、エポキシ、オキセタン及びビニルエーテルからなる群から選ばれる少なくとも１種のカチオン反応性を有する反応性化合物である。
【００９５】
硬化性樹脂組成物の硬化時の強度、弾性及び粘着性を向上する観点から、アニオン反応性化合物としては、好ましくはエポキシ、オキセタン及びビニルエーテルからなる群から選ばれる少なくとも１種のアニオン反応性化合物である。
【００９６】
硬化性樹脂組成物の硬化時の強度、弾性及び粘着性を向上する観点から、湿気反応性化合物としては、好ましくはイソシアネート基及び／又はアルコキシシラン基である。
【００９７】
硬化性樹脂組成物の硬化時の強度、弾性及び粘着性を向上する観点から、好ましくは、
ラジカル反応性基を有する化合物Ａ１及び／又はＡ２とラジカル反応性化合物である化合物Ｂとの組合せ、
カチオン反応性基を有する化合物Ａ１及び／又はＡ２とカチオン反応性化合物である化合物Ｂとの組合せ、
アニオン反応性基を有する化合物Ａ１及び／又はＡ２とアニオン反応性化合物である化合物Ｂとの組合せ、及び、
湿気反応性基を有する化合物Ａ１及び／又はＡ２と湿気反応性化合物である化合物Ｂとの組合せからなる群から選ばれる少なくとも１の組合せによって硬化性樹脂組成物を構成する。
【００９８】
硬化性樹脂組成物の硬化時の強度、弾性及び粘着性を向上する観点から、硬化性樹脂組成物は、反応性化合物の種類に応じて適切な重合開始剤を含有していることが好ましい。
【００９９】
反応性化合物がラジカル反応性化合物の場合は、重合開始剤としては、
好ましくは、１−［４−（２−ヒドロキシエトキシ）フェニル］−２−ヒドロキシ−２−メチル−１−プロパン−１−オン、１−ヒドロキシ−シクロヘキシル−フェニル−ケトン、ベンゾフェノン、２，２−ジメトキシ−１，２−ジフェニルエタン−１−オン、２，４，６−トリメチルベンゾイルジフェニルホスフィンオキシド、２，４，６−トリメチルベンゾイルフェニルエトキシホスフィンオキシド、２−ベンジル−２−ジメチルアミノ−１−（４−モルホリノフェニル）ブタノン−１、２−ヒドロキシ−２−メチル−１−フェニル−プロパン−１−オン、２−メチル−１−［４−メチルチオ］フェニル］−２−モルホリノプロパンー１−オン、ベンゾインメチルエーテル、ベンゾインエチルエーテル、ベンゾインイソブチルエーテル、ベンゾインイソプロピルエーテル、ビス（２，４，６−トリメチルベンゾイル）−フェニルホスフィンオキシド、２−ヒドロキシ−２−メチル−［４−（１−メチルビニル）フェニル］プロパノールオリゴマー、２−ヒドロキシ−２−メチル−［４−（１−メチルビニル）フェニル］プロパノールオリゴマー、２−ヒドロキシ−２−メチル−１−フェニル−１−プロパノン、イソプロピルチオキサントン、ｏ−ベンゾイル安息香酸メチル、［４−（メチルフェニルチオ）フェニル］フェニルメタン、２，４−ジエチルチオキサントン、２ークロロチオキサントン、エチルアントラキノン、ベンゾフェノンアンモニウム塩、チオキサントンアンモニウム塩、ビス（２，６−ジメトキシベンゾイル）−２，４，４−トリメチル−ペンチルホスフィンオキシド、ビス（２，６−ジメトキシベンゾイル）−２，４，４−トリメチル−ペンチルホスフィンオキシド、２，４，６−トリメチルベンゾフェノン、４−メチルベンゾフェノン、４，４’−ビスジエチルアミノベンゾフェノン、１，４ジベンゾイルベンゼン、１０−ブチル−２−クロロアクリドン、２，２’ビス（ｏ−クロロフェニル）４，５，４’，５’−テトラキス（３，４，５−トリメトキシフェニル）１，２’−ビイミダゾール、２，２’ビス（ｏ−クロロフェニル）４，５，４’，５’−テトラフェニル−１，２’−ビイミダゾール、２−ベンゾイルナフタレン、４−ベンゾイル ビフェニル、４−ベンゾイルジフェニルエーテル、アクリル化ベンゾフェノン、ビス（η５−２，４−シクロペンタジエン−１−イル）−ビス（２，６−ジフルオロ−３−（１Ｈ−ピロール−１−イル）−フェニル）チタニウム、ｏ−メチルベンゾイルベンゾエート、ｐ−ジメチルアミノ安息香酸エチルエステル、ｐ−ジメチルアミノ安息香酸イソアミルエチルエステル、活性ターシャリアミン、カルバゾール・フェノン系光反応開始剤化合物、アクリジン系光反応開始剤化合物、及び、トリアジン系光反応開始剤化合物からなる群から選ばれる少なくとも１種の化合物であり、
より好ましくは、１−ヒドロキシ−シクロヘキシル−フェニル−ケトン及び／又は２，４，６−トリメチルベンゾイルフェニルエトキシホスフィンオキシドである。
【０１００】
反応性化合物がカチオン反応性化合物の場合は、重合開始剤としては、
好ましくはアリールジアゾニウム塩、ジアリールハロニウム塩、トリアリールスルホニウム塩、トリホスホニウム塩、鉄アレン錯体、チタノセン錯体及びアリールシラノールアルミニウム錯体からなる群から選ばれる少なくとも１種のイオン性光酸発生剤化合物、並びに／又は、ニトロベンジルエステル、スルホン酸誘導体、燐酸エステル、フェノールスルホン酸エステル、ジアゾナフトキノン及びＮ−ヒドロキシイミドスルホナートからなる群から選ばれる少なくとも１種の非イオン性光酸発生剤化合物である。
【０１０１】
反応性化合物がアニオン反応性化合物の場合は、重合開始剤としては、
好ましくは、１，１０−ジアミノデカン、４，４’−トリメチレンジピペラジン、カルバメート類化合物及びその誘導体、コバルト−アミン錯体類化合物、アミノオキシイミノ類化合物及びアンモニウムボレート類化合物からなる群から選ばれる少なくとも１種の化合物である。
【０１０２】
反応性化合物が湿気反応性化合物の場合は、重合開始剤としては、
好ましくは、シラノール縮合触媒としてテトラブチルチタネート、テトラプロピルチタネート、チタンテトラアセチルアセトナート及びビスアセチルアセトナトジイソプロポキシチタンからなる群から選ばれる少なくとも１種のチタン化合物、
ジブチル錫ジラウレート、ジブチル錫マレエート、ジブチル錫フタレート、ジブチル錫ジオクテート、ジブチル錫ジエチルヘキサノレート、ジブチル錫ジメチルマレエート、ジブチル錫ジエチルマレエート、ジブチル錫ジブチルマレエート、ジブチル錫ジオクチルマレエート、ジブチル錫ジトリデシルマレエート、ジブチル錫ジベンジルマレエート、ジブチル錫ジアセテート、ジオクチル錫ジエチルマレエート、ジオクチル錫ジオクチルマレエート、ジブチル錫ジメトキサイド、ジブチル錫ジノニルフェノキサイド、ジブテニル錫オキサイド、ジブチル錫ジアセチルアセトナート、ジブチル錫ジエチルアセトアセトナート、ジブチル錫オキサイドとシリケート化合物との反応物及びジブチル錫オキサイドとフタル酸エステルとの反応物からなる群から選ばれる少なくとも１種の４価の有機錫化合物、
アルミニウムトリスアセチルアセトナート、アルミニウムトリスエチルアセトアセテート及びジイソプロポキシアルミニウムエチルアセトアセテートからなる群から選ばれる少なくとも１種の有機アルミニウム化合物、
ジルコニウムテトラアセチルアセトナートなどのジルコニウム化合物、
アミン系化合物、酸性リン酸エステル、酸性リン酸エステルとアミン系化合物との反応物、飽和または不飽和の多価カルボン酸またはその酸無水物、カルボン酸化合物とアミン系化合物との塩など反応物、オクチル酸鉛、並びに、
イソシアネート反応触媒からなる群から選ばれる少なくとも１種の化合物である。
【０１０３】
イソシアネート反応触媒としては、
好ましくは、トリエチルアミン、ベンジルメチルアミン、Ｎ,Ｎ´,Ｎ´−トリメチルアミノエチルピペラジン、トリエチレンジアミン及びジメチルエタノールアミンからなる群から選ばれる少なくとも１種のアミン類化合物、
トリエチルホスフィンなどのトリアルキルホスフィン類化合物、
ジブチル錫ジラウレート、ジオクチル錫ジラウレート、ジブチル錫ジアセテート、錫オクトエート及びジブチル錫ジエチルヘキサノレートからなる群から選ばれる少なくとも１種の有機スズ化合物、
ジ（２−エチルヘキサン酸）鉛、ナフテン酸鉛、ナフテン酸銅、ナフテン酸コバルト、並びに、ナフテン酸亜鉛から選ばれる少なくとも１種の化合物である。
【０１０４】
（硬化性樹脂組成物の粘着性）
硬化性樹脂組成物は、以下の観点から硬化後に粘着性を帯びることが好ましい：
（１）部材１又は部材２に硬化性樹脂組成物を塗布して硬化反応をさせてから両者を貼り合わせ、さらに硬化反応を１００％進めて完全硬化させて強固な接着状態にすることが可能となる（以下、部材１又は部材２を貼り合わせる前に塗布した硬化性樹脂組成物を一定程度の硬化反応をさせることを「仮硬化させる」ともいう）；
（２）硬化性樹脂組成物は、完全硬化しても柔軟な状態で粘着性を帯びる場合は、硬化性樹脂組成物をシート状にして完全硬化して粘着シートを構成することが可能となる。
【０１０５】
硬化性樹脂組成物は、相溶性及びチキソトロピー性を有するように化合物Ａ１及び／又はＡ２並びに化合物Ｂを選択すると硬化後に粘着性を帯びる場合がある。
【０１０６】
硬化性樹脂組成物は、相溶性及びチキソトロピー性を有するように化合物Ａ１及び／又はＡ２並びに化合物Ｂを選択しても硬化後に粘着性を帯びない場合は、硬化性樹脂組成物に相溶性及びチキソトロピー性を阻害せず、かつ、硬化後に粘着性を付与できる粘着付与剤を更に配合すると、硬化後も粘着性を帯びさせることができる。
【０１０７】
粘着付与剤としては、例えば、水添ロジンエステル、不均化ロジンエステル、重合ロジンエステル、水添ロジンエステル、石油樹脂、脂環族飽和炭化水素樹脂、テルペン樹脂、テルペンフェノール樹脂、変性テルペン樹脂、水添テルペン樹脂、ロジンフェノール、キシレン樹脂、及びアクリルポリマー、アクリルコポリマー等が挙げられる。
【０１０８】
硬化性樹脂組成物は、硬化後に粘着性を帯びない場合も帯びる場合も、粘着付与剤を配合して硬化後の粘着性を調整することができる。
【０１０９】
（その他の添加剤）
硬化性樹脂組成物の相溶性、透明性及びチキソトロピー性を阻害しない範囲で、前述した重合開始剤及びその他の添加剤として、例えば、酸化防止剤、濡れ剤、界面活性剤、イオン性液体、消泡剤、紫外線吸収剤、光安定剤、無機、有機各種フィラー、ポリマー等を任意に配合することができ、その場合のその他の添加剤の配合量は、配合物の全質量中、好ましくは０〜１０質量％、より好ましくは０〜５質量％、更に好ましくは０〜１質量％である。
【０１１０】
〔接着剤組成物〕
本発明の硬化性樹脂組成物は、透明性とチキソトロピー性を有し、部材への付着力に優れるため、部材同士を接着するための接着剤組成剤として好適に使用できる。
【０１１１】
本発明の接着剤組成物（以下、接着剤組成物ともいう）は、本発明の硬化性樹脂組成物を配合してなり、硬化性樹脂組成物の透明性、チキソトロピー性及び硬化性が阻害されないように構成されている。硬化性樹脂組成物が温度Ｔｃを有する場合、接着剤組成物も温度Ｔｃを有し、硬化性樹脂組成物の液状−ゲル状転移性を有することが好ましい。
【０１１２】
接着剤組成物は、チキソトロピー性（好ましくは更に液状−ゲル状転移性）、透明性及び硬化性を阻害しない範囲で、化合物Ａ１及び／又はＡ２並びに化合物Ｂ以外に、前述した好適な重合開始剤及び後述のその他の添加剤を任意に配合することができ、その場合のその他の添加剤の配合量は、配合物の全質量中、好ましくは０〜１０質量％、より好ましくは０〜５質量％、更に好ましくは０〜１質量％である。
その他の添加剤としては、例えば、酸化防止剤、濡れ剤、界面活性剤、イオン性液体、消泡剤、紫外線吸収剤、光安定剤、無機、有機各種フィラー、ポリマー等があげられる。
【０１１３】
なお、接着剤組成物中の添加剤とは、硬化性樹脂組成物中に配合される重合開始剤及び添加剤と、硬化性樹脂組成物と共に配合される重合開始剤及び添加剤を併せたものをいう。
【０１１４】
接着剤組成物は、接着性、相溶性及びチキソトロピー性の観点から、接着剤組成物全量に対して、硬化性樹脂組成物に配合される化合物Ａ１及び／又はＡ２並びに化合物Ｂ（加えて、重合開始剤を含む場合は配合された重合開始剤）の合計量は、好ましくは９０〜１００質量％、より好ましくは９５〜１００質量％である。
【０１１５】
〔複合構造物〕
本発明の接着剤組成物の好適な使用対象は、部材１及び部材２を含み、部材１及び部材２が接着剤組成物を介して接着している複合構造物である。
【０１１６】
部材１及び部材２が接着剤組成物を介して接着しているとは、部材１と部材２の表面が接着剤組成物を間に挟んで接着剤組成物に接触して接着している（部材１と部材２の接着剤組成物の近傍の相対的位置が固定されている）ことをいう。
【０１１７】
複合構造物において、部材１及び２を接着している接着剤組成物が、さらに、その接着剤組成物が、例えば、溶剤を接触して溶解除去して部材１及び２の接着を解除することを予定している場合、部材１及び部材２が接着剤組成物を介しての接着を仮固定といい、部材１及び２の接着を解除することを予定して使用される場合の接着剤組成物を仮固定剤ともいう。
【０１１８】
前記部材１及び前記部材２がプレートである場合は、例えば、
好ましくは部材１及び部材２の厚み方向の面が接着剤組成物を介して接着又は仮固定されるか、より好ましくは部材１及び部材２のプレート面が接着剤組成物を介して接着又は仮固定されるかして、
部材１及び部材２が前記接着剤組成物を介して接着して、部材１及び部材２が積層体を構成していてもよい。
【０１１９】
プレートは表裏面の面積に比べて厚みの薄い構造物であるが、板状でもよく、薄膜状でもよく、平面状でも曲面状でもよい。
【０１２０】
本発明の複合構造物としては、部材１及び部材２の少なくとも一方の部材が、液晶表示パネル、有機ＥＬ表示パネル、保護パネル、タッチパネル、ガラス又はプラスチック板であることが好ましく、以下を例示することができる。
【０１２１】
（１）各種フィルム等の光学部材を備える液晶表示体であって、光学部材が接着又は仮固定されて積層体等を構成している液晶表示体。
（２）液晶セルを備える液晶表示体であって、液晶セル内が接着又は仮固定されている液晶表示体。
（３）ウエハーなどの表面平滑性を要する物品を基材上に複数個仮固定して、表面加工を同時に行い、基材を除去して使用する。
（４）防眩ミラー，電子ペーパ，電池又はコンデンサー等の電解液を用いるデバイスであって、電極やセパレータ、集電体等の部材が接着又は仮固定されているデバイス。仮固定剤として使用する場合、溶解した接着剤組成物が電解液に混入しても電解液の性能が阻害されないように接着剤組成物の構成化合物を選択することが好ましい。
（５）光学レンズを研磨するための研磨装置であって、光学レンズと光学レンズの固定支持台が仮固定された研磨装置。
（６）光学レンズ等の原材料を複数個仮固定して所定の形状に機械的加工を行った後接接着剤組成物を除去して各々を部品として使用する。
（７）フラットパネル（２Ｄ）ディスプレイ周辺部材：
（７−１）破損したガラスの飛散を防止するための飛散防止フィルムと保護ガラスを接着剤組成物で貼り合わせた積層体；
（７−２）液晶パネルの破損防止および光反射防止のための保護パネルと液晶パネルを接着剤組成物で貼り合わせた積層体；
（７−３）機能性部材を接着剤組成物で貼り合わせて積層したタッチセンサーパネル（フィルム）；
（７−４）複数の光学フィルムを接着剤組成物で貼り合わせて積層したバックライト。
（８）立体パネル（２．５Ｄ、３Ｄ）保護パネル・ディスプレイ。
（９）破損ガラスの飛散防止および衝撃強度改善のために接着剤組成物で貼り合わせた建築用の防犯ガラスや安全ガラス。
（１０）受光面材と裏面材の封止のために接着剤組成物で貼り合わせた太陽電池モジュール。
（１１）強度改善のために接着剤組成物で貼り合わせた包装用フィルム。
【０１２２】
従って、部材１及び２の材質は、ガラス、ＰＥＴ、ＴＡＣ、ＣＯＰ、ポリイミド、ＰＭＭＡ、ポリカーボネート、塩化ビニル、ＰＶＡ、ポリエチレン、ポリプロピレン、シリコン、グラファイト、アルミニウム、銅、ＳＵＳ等が好ましく、部材の表面に有機ハードコート層や無機ハードコート層が処理されていても良く、導電性を持たせるためにＩＴＯやＩＺＯ、カーボンナノチューブなどの透明導電性材料が処理されていても良く、電極や配線材料として表面に銀、銅などの金属がパターニングされていても良い。
【０１２３】
接着剤組成物は、透明性に優れる（ＨＡＺＥ値が小さい）ことから、部材１及び部材２の少なくとも一方の部材が光透過性部材である場合の部材１及び部材２の接着に好適であり、後述の複合構造体の製造方法においても部材１及び部材２の少なくとも一方の部材が光透過性部材である場合に好適に使用できる。
【０１２４】
〔複合構造物の製造方法〕
本発明の複合構造物の製造方法は、
部材１及び／又は部材２の表面に接着剤組成物を塗布する工程１と、
部材１と部材２を、接着剤組成物を介して貼り合わせる工程２−１、又は、
部材１と部材２を、接着剤組成物の硬化体を介して貼り合わせる工程２−２とを有する、接着剤組成物の硬化体を介して固定されている部材１及び部材２を含む複合構造物の製造方法である。
【０１２５】
工程１では、接着剤組成物は、ディスペンサー、ジェットディスペンサー、インクジェット、スリットコーター、ダイコーター、スクリーン印刷等使用して、接着剤組成物がチキソトロピー性を有する温度で塗工することが好ましい。
【０１２６】
工程１では接着剤組成物は、チキソトロピー性を有するため、
例えば、スリットコーターを使用して所定の範囲を面塗布したときに、接着剤組成物は、スリットコーターから押出されているときは適度に流動し、押出された後は流動が止まるため、所定の範囲からの流出や糸引きなどによる汚染が生じ難く、所定の範囲に均一に塗付することが可能となる。
【０１２７】
接着剤組成物は、チキソトロピー性を有するので、工程２−１では部材１と部材２を、接着剤組成物を介して貼り合わせた後も流動が抑制されているためはみ出しなどが抑制される。
【０１２８】
接着剤組成物は、仮硬化させた後も適度な粘着性を有する場合、工程２−２では部材１又は部材２の一方の部材の表面に塗付した接着剤組成物を一度硬化した後に他方の部材の表面を貼り合わせることができ、その後、更に硬化を進行させてもよい。
【０１２９】
接着剤組成物は、接着剤組成物の、化合物Ａ１及び／又は化合物Ａ２、化合物Ｂ及び重合開始剤の、例えば、熱硬化性、光硬化性及び湿硬化性からなる群から選ばれる少なくとも１種の硬化反応性に応じて、加熱、光照射及び加湿からなる群から選ばれる少なくとも１種の作用を加えて硬化することができる。
【実施例】
【０１３０】
〔化合物原料〕
（１）化合物Ａ１
重合体ブロックａ１がメチルメタクリレートの重合体で構成され、
重合体ブロックｂ１がブチルアクリレートの重合体で構成された、
重合体ブロックａ１−重合体ブロックｂ１のジブロック共重合体化合物を使用した。
（１−１）化合物Ａ１１：ＬＡ１８９２（クラレ社製）
（１−２）化合物Ａ１２：ＬＡ１１１４（クラレ社製）
重合体ブロックａ１及び重合体ブロックｂ１の合計質量中、重合体ブロックａ１が、ＬＡ１８９２では約５０％、ＬＡ１１１４は約１０％である。
【０１３１】
なお、重合物ａ１及びｂ１のガラス転移温度は、以下の通りである。
・ブチルアクリレートの重合物（重合物ａ１）のガラス転移温度：−２５℃
・メチルメタクリレートの重合物（重合物ｂ１）のガラス転移温度：１４０℃
【０１３２】
（２）化合物Ａ２
重合体ブロックａ２がスチレンの重合体で構成され、
重合体ブロックｂ２がエチレン及びプロピレンの共重合体で構成された、
重合体ブロックａ２−重合体ブロックｂ２のジブロック共重合体化合物を使用した。
（２−１）化合物Ａ２１：セプトン１０２０（クラレ社製）
（２−２）化合物Ａ２２：セプトン１００１（クラレ社製）
重合体ブロックａ２及び重合体ブロックｂ２の合計質量中、重合体ブロックａ２が、セプトン１０２０では約３６質量％、セプトン１００１は約３５質量％である。
【０１３３】
（３）化合物Ｂ
（３−１）化合物Ｂ１：１．９−ノナンジオールジアクリレート（共栄社製、１，９−ＮＤＡ）
（３−２）化合物Ｂ２：ＰＰＧウレタンアクリレート（ダイセル・オルネクス社製、ＥＢ２７０）
（３−３）化合物Ｂ３：ペンタエリスリトールテトラアクリレート（新中村化学社製、Ａ−ＴＭＭＴ）
（３−４）化合物Ｂ４：ウレタンアクリレート（日本合成社製、ＵＶ７６０５Ｂ）
（３−５）化合物Ｂ５：ポリウレタンアクリレート（日本合成社製、ＵＶ３６３０ＩＤ８０）
（３−６）化合物Ｂ６：ラウリルアクリレート（共栄社製、ＬＡ）
（３−７）化合物Ｂ７：イソボルニルアクリレート（日本化薬社製、ＲＭ−１００２）
（３−８）化合物Ｂ８：ジイソノニルシクロヘキシルジカルボキシレート（ＢＡＳＦ社製、ＤＩＮＣＨ）
（３−９）化合物Ｂ９：水添ロジンエステル（荒川化学社製、ＭＥ−Ｄ）
（３−１０）化合物Ｂ１０：水添ロジンエステル（荒川化学社製、ＫＥ−３１１）
【０１３４】
（３−１）〜（３−５）は多官能の光反応性成分、（３−６）〜（３−７）は単官能の光反応性成分、（３−８）〜（３−１０）は可塑剤である。
【０１３５】
（４）重合開始剤
（４−１）化合物Ｃ：１−ヒドロキシ−シクロヘキシル−フェニル−ケトン（ＢＡＳＦ社製、Ｉ−１８４）
【０１３６】
〔硬化性樹脂組成物及び比較組成物の製造条件〕
（１）実施例１
化合物Ａ１１を１００ｇ及び化合物Ｂ１を４００ｇ評量して、容器（材質ＳＵＳ３１６製、容量２０００ｍｌ）に充填し、８０℃、大気圧下で、スリーワンモーター（新東科学社製）を使用して２００回転／分で３６０分間攪拌して、硬化性樹脂組成物を得た。
（２）実施例２〜１０及び比較例１
化合物Ａ１１及び化合物Ｂ１を、表１記載の化合物に置き換えて、表１記載の配合で、実施例１と同様にして実施例２〜１０の硬化性樹脂組成物及び比較例１の比較組成物を製造した。
【０１３７】
（測定項目）
実施例１〜１０の硬化性樹脂組成物及び比較例１の比較組成物に対して、以下の物性を測定した。
（１）ブチルアクリレートの重合物（重合物ａ）及びメチルメタクリレートの重合物（重合物ｂ）のガラス転移点。
（２）硬化性樹脂組成物の液状−ゲル状転移温度（Ｔｃ）
（３）２５℃、剪断速度１（sec−１）における粘度η１（Ｐａ・ｓ）
（４）２５℃、剪断速度１０（sec−１）における粘度η１０（Ｐａ・ｓ）
（５）ＨＡＺＥ値
【０１３８】
（粘度の測定条件）
レオメータ（Ａｎｔｏｎ  Ｐａａｒ社製）を使用し、コーンローター（φ＝２５ｍｍ、ローター角度２°）、２５℃にて、せん断速度を０．０１（sec−１）から１００（sec−１）まで変化させて測定した。
【０１３９】
（ＨＡＺＥ値の測定条件）
２．５ｃｍ×３．８ｃｍ×１ｍｍｔのガラスの両端に０．３ｍｍｔのスペーサーを貼り、硬化性樹脂組成物を挟んでメタルハライドランプ（アイグラフィックス社製、コンベアタイプ）にて、２５０ｍＷ／ｃｍ２、３０００ｍＪ／ｃｍ２で硬化性樹脂組成物を硬化させた。ヘイズメーター（日本電食工業社製、ＮＤＨ５０００）にて測定し、全光透過率と拡散透過率の比を求める。
【０１４０】
表１に結果を示す。
【０１４１】
【表１】
2018016664.tif 000002
【０１４２】
〔複合構造物の製造試験〕
（１）用具
（１−１）ガラス基板１（プレート状の部材１）
外周２ｍｍ、厚み５０μｍの遮光印刷（帝国インク社製  ＧＬＳ−ＨＦ）を施した縦６０×横８０×厚み０．８ｍｍのガラス基板を使用した。
（１−２）ガラス基板２（プレート状の部材２）
縦６０×横８０×厚み０．８ｍｍの透明なガラス基板を使用した。
（１−３）ディスペンサー
フラットノズル（ムサシエンジニアリング社製、ＳＨＯＴ  ＭＡＳＴＥＲ  ３００）を使用した。
（１−４）紫外線照射装置
コンベア型紫外線照射装置（アイグフィック社製、メタルハライドランプ）を使用した。
【０１４３】
（２）複合構造体の製造条件
室温（２５℃）下で、表１記載の実施例４の硬化性樹脂組成物を接着剤組成物として使用して、以下の工程を行った。
【０１４４】
（２−１）実施例１１（図３を参照）
接着剤組成物（５）を、ディスペンサー（４）を用いて、ガラス基板１（１）上に厚さ０．１５ｍｍにして塗付した（工程１）。
【０１４５】
ガラス基板１（１）をガラス基板２（２）上に載せて、ガラス基板１（１）及びガラス基板２（２）を、接着剤組成物（５）を介して貼り合わせた積層体を製造した（工程２−１）。
【０１４６】
硬化前の積層体を、紫外線照射装置（９）を用いてピーク照度４００ｍＷ／ｃｍ２、積算光量６０００ｍＪ／ｃｍ２（オーク社製  ３５０ｎｍ）、反応率１００％で光硬化させて、ガラス基板１（１）及びガラス基板２（２）を接着剤組成物の硬化体（６）の層を介して貼り合わせて実施例１１の積層体（複合構造物）（７）を得た。
【０１４７】
（２−２）実施例１２（図４を参照）
接着剤組成物（５）を、ディスペンサー（４）を用いて、ガラス基板１（１）上に厚さ０．１５ｍｍにして塗付した（工程１）。
【０１４８】
紫外線照射装置（９）を用いてピーク照度４００ｍＷ／ｃｍ２、積算光量６０００ｍＪ／ｃｍ２（オーク社製  ３５０ｎｍ）、反応率は９５％で接着剤組成物（５）を光硬化させた（工程２−２）。
【０１４９】
減圧下で、接着剤組成物硬化体が形成されているガラス基板１（１）とガラス基板２（２）とを、接着剤組成物仮硬化体（６）を介して貼り合わされた積層体（８）（複合構造物）を得た。積層体（８）のガラス基板１（１）の側から、紫外線照射装置（９）を用いてピーク照度４００ｍＷ／ｃｍ２、積算光量６０００ｍＪ／ｃｍ２（オーク社製  ３５０ｎｍ）、反応率は１００％で接着剤組成物仮硬化体（６）を光硬化（完全硬化）させ実施例１２の積層体（複合構造物）を得た。
【０１５０】
（２−３）比較例２
実施例１１で、接着剤剤組成物を比較例１の比較組成物に置き換えて同様の工程を経て、比較例２の比較構造体を得た。
【０１５１】
部材１及び部材２の接着状態をみると、
実施例１１及び１２の複合構造体の場合は、工程１で塗布した部分から樹脂組成物が流動して外側へ流れることなく貼り合わされており、
比較例２の比較構造体の場合は、工程１で塗布した部分から樹脂組成物が流動して外側へ流れており、外周の直線性が失われている状態であった。
【符号の説明】
【０１５２】
１  ガラス基板１（部材１）
２  ガラス基板２（部材２）
３  遮光印刷部分
４  ディスペンサー
５  接着剤組成物
６  接着剤組成物（仮）硬化体
７  実施例１１の積層体（複合構造物）
８  実施例１２の完全硬化前の積層体（複合構造物）
９  紫外線照射装置
【図１】
2018016664.tif 000003
【図２】
2018016664.tif 000004
【図３】
2018016664.tif 000005
【図４】
2018016664.tif 000006